(57)【特許請求の範囲】
【請求項１】
（ａ）メタロセンポリオレフィンポリマーからなる基礎ポリマーを５０〜８５質量部；
（ｂ）スチレンブロックコポリマーを含む改質ポリマーを１０〜２５質量部；
（ｃ）ワックスを５〜２５質量部；および
（ｄ）立体障害フェノール系酸化防止剤および／またはヒンダードアミン光安定剤を含む安定剤成分を０．０５〜１．５質量部；
含むホットメルト接着剤の、少なくとも第１のパッケージおよび第２のパッケージを接着するための使用。
【請求項２】
前記パッケージが、食品パッケージである、請求項１記載の使用。
【請求項３】
前記基礎ポリマーがエラストマーである、請求項１または２記載の使用。
【請求項４】
前記基礎ポリマーが、ポリオレフィンポリマーである、請求項１から３いずれか１項記載の使用。
【請求項５】
前記改質ポリマーがエチレン−ブチルアクリレート／酢酸ビニルコポリマーをさらに含む、請求項１から４いずれか１項記載の使用。
【請求項６】
前記スチレンブロックコポリマーが、ポリスチレン−ブロック−ポリオレフィンである、請求項１から５いずれか１項記載の使用。
【請求項７】
前記ホットメルト接着剤が、補強剤として、ポリエチレンワックスおよび／またはフィッシャー・トロプシュ・ワックスを含む、請求項１から６いずれか１項記載の使用。
【請求項８】
前記ホットメルト接着剤が、補強剤として、パラフィン油、ナフテン油、ポリブタジエン、二塩基性エステル、ポリオールまたはそれらの混合物を含む、請求項１から７いずれか１項記載の使用。
【請求項９】
前記安定剤成分が、ペンタエリトリトールテトラキス（３−（３，５−ジ−ｔｅｒｔ−ブチル−４−ヒドロキシフェニル）プロピオネート）である、請求項１から８いずれか１項記載の使用。
【請求項１０】
少なくとも２つのパッケージおよびホットメルト接着剤を実質的に含むパックであって、各パッケージが接着によって少なくとも１つの他のパッケージに連結されており、該接着が前記ホットメルト接着剤により行われ、該ホットメルト接着剤が請求項１から９いずれか１記載のホットメルト接着剤である、パック。
【請求項１１】
前記パッケージが、食品パッケージである、請求項１０記載のパック。
【発明の詳細な説明】
【技術分野】
【０００１】
本発明は、パッケージの接着のためのホットメルト接着剤の使用およびそのホットメルト接着剤を含むパックに関する。
【背景技術】
【０００２】
従来、様々な商品のパック（以下、「パック」または「マルチパック」と略記する）を形成するための飲料または食品の多数の容器の形成は、スリーブ包装用シュリンクフイルム、段ボール箱用外巻ラップまたは機械式積載／保持装置の使用によってしか可能ではなかった。
【０００３】
個々の容器を取り出すのが難しいという点で、スリーブ包装シュリンク・マルチパック配置に特有の問題がある。二次的パッケージを開けるために、しばしば、先が尖った器具が使用され、その結果、意図せずに、製品の容器が損なわれてしまうことになる。段ボール箱用オーバーラップも、その構造が、特に大型容器について、不安定であり得るので、問題となることがある。
【０００４】
両方の方法（スリープ包装用シュリンクフイルムおよび段ボール箱用外巻ラップ）または他の二次的パッケージは、飲料または食品容器に加えて、包装材料の使用を含み、包装廃棄物がより多く生じてしまう。
【０００５】
製品の組立ておよび包装などの様々な商業的用途および工業的用途に、ホットメルト接着剤が広く使用されている。そのようなホットメルト接着剤は、溶融状態にある間に基体に施され、接着剤層を硬化させるために冷却される。
【０００６】
現在の業務用ホットメルト接着剤の配合物では、塗布に必要な性能特性が与えられない。
【０００７】
この機能を果たすために、接着剤は、非常に高レベルの結合力および耐熱性を示し、幅広い周囲条件での輸送および貯蔵において容器に対して良好なレベルの接着力を提供しなければならない。しかし、マルチパックが消費者に届けられると、個々の容器を比較的容易に分離して、容器の内容物を個別に消費できるようにしなければならない。
【０００８】
接着剤混合物は、高温と低温、高湿度と低湿度、および高ＵＶ曝露の環境を含む、広い範囲の周囲条件において複数の容器を一緒に保持するために、基体に対する十分な接着力を持たなければならない。その接着剤混合物は、様々な一般的な環境条件に曝露されている最中に、容器が膨張・収縮するので、接着剤接合部で膨張できるように十分な柔軟性も持たなければならない。
【０００９】
接着剤は、最新の高速飲料または食品充填または加工ライン／装置と共に、高速自動化プロセスにおいて容易に施すことができなければならない。
【発明の概要】
【発明が解決しようとする課題】
【００１０】
したがって、本発明の課題は、消費者が分離を望むまで、容器を一緒に保持するのに十分な耐久性および接着力を有する、パッケージ、例えば、ＰＥＴボトル、缶またはガラス瓶などの容器を接着するための接着剤混合物を提供することにある。
【００１１】
さらに、二次／外部パッケージを使用せずに、従来技術の欠点を克服した、自動塗布プロセスにおいて様々な商品のパックを形成するための、好ましくは飲料または食品用の、多数の容器の一時的結合、付着および照合(collation)に使用するためのホットメルト接着剤混合物を提供すべきである。
【００１２】
本発明の目的はさらに、その形成に使用される包装材料の量を大幅に減少させるマルチパック配置を提供することにある。
【課題を解決するための手段】
【００１３】
その課題は、少なくとも第１のパッケージおよび第２のパッケージを接着するためのホットメルト接着剤であって、
（ａ）メタロセンポリオレフィンポリマー、好ましくはエテン−１−オクテン−コポリマーからなる基礎ポリマーを５０〜８５質量部、好ましくは６０〜８０質量部；
（ｂ）スチレンブロックコポリマーを含む改質ポリマーを１０〜２５質量部、好ましくは１５〜２０質量部；
（ｃ）パラフィン油、ナフテン油、ポリブテン、二塩基性エステル、ポリオールまたはそれらの混合物を含むことが好ましいワックス、好ましくは（補強）ポリエチレンワックスまたはフィッシャー・トロプシュ合成経路により生成されたワックスを５〜２５質量部、好ましくは５〜１０質量部；および
（ｄ）立体障害フェノール系酸化防止剤および／またはヒンダードアミン光安定剤を含む安定剤成分を０．０５〜１．５質量部、好ましくは０．５〜１．０質量部；
含むホットメルト接着剤の使用により達成される。
【００１４】
前記基礎ポリマーが、少なくとも５５質量部、好ましくは６０質量部、好ましくは６５質量部、好ましくは７０質量部、好ましくは７５質量部、好ましくは８０質量部の量で前記ホットメルト接着剤中に含まれることが好ましい。
【００１５】
前記基礎ポリマーが、８０質量部以下、好ましくは７５質量部、好ましくは７０質量部、好ましくは６５質量部、好ましくは６０質量部、好ましくは５５質量部の量で前記ホットメルト接着剤中に含まれることが好ましい。
【００１６】
前記改質ポリマーが、少なくとも１５質量部、好ましくは２０質量部の量で前記ホットメルト接着剤中に含まれることが好ましい。
【００１７】
前記改質ポリマーが、２０質量部以下、好ましくは１５質量部の量で前記ホットメルト接着剤中に含まれることが好ましい。
【００１８】
前記ワックスが、少なくとも１０質量部、好ましくは１５質量部、好ましくは２０質量部の量で前記ホットメルト接着剤中に含まれることが好ましい。
【００１９】
前記ワックスが、２０質量部以下、好ましくは１５質量部、好ましくは１０質量部の量で前記ホットメルト接着剤中に含まれることが好ましい。
【００２０】
前記安定剤成分が、少なくとも０．２質量部、好ましくは０．４質量部、好ましくは０．６質量部、好ましくは０．８質量部、好ましくは１．０質量部、好ましくは１．２質量部、好ましくは１．４質量部の量で前記ホットメルト接着剤中に含まれることが好ましい。
【００２１】
前記安定剤成分が、１．４質量部以下、好ましくは１．２質量部、好ましくは１．０質量部、好ましくは０．８質量部、好ましくは０．６質量部、好ましくは０．４質量部、好ましくは０．２質量部の量で前記ホットメルト接着剤中に含まれることが好ましい。
【００２２】
本発明に関するホットメルト接着剤は、熱可塑性接着剤の一形態として理解するものとする。ホットメルト接着剤は、当該技術分野において熱接着剤としても知られている。ホットメルト接着剤は、室温で固体であり、溶融されて、接着すべき表面に施される。溶融したホットメルト接着剤を冷却することによって、強力な接着が達成される。
【００２３】
本発明に関する接着は、異なる材料の基体を連結するための中間層に当てはまる。本発明の使用において、その中間層は、ホットメルト接着剤により形成される。基体は、連結すべきパッケージである。
【００２４】
本発明の使用は、少なくとも２つのパッケージの接着に関する。しかしながら、本発明の使用は、３つ以上のパッケージの接着にも関する。この実施の形態において、各パッケージは、本発明の使用に定義されたホットメルト接着剤を使用した接着によって、少なくとも別のパッケージに連結される。
【００２５】
一般に、本発明の使用において、どのパッケージを適用することもできる。パッケージは、配送、貯蔵、販売、および使用のために製品を包み込むまたは保護するために使用される材料として理解するものとする。
【００２６】
パッケージは、食品パッケージ、好ましくは食品容器、より好ましくはボトルまたは缶、最も好ましくはプラスチックボトルであることが好ましい。
【００２７】
パッケージがボトルである好ましい実施の形態において、ボトルという用語は、広く理解され、ＰＥＴボトル、ガラス瓶、缶などを包含するものとする。
【００２８】
前記基礎ポリマーがエラストマーであることがさらに好ましい。
【００２９】
本発明に関するエラストマーは、一般に、他の材料と比べて、ヤング率が低く、破壊歪みが高い、粘弾性であるポリマーとして理解するものとする。一般に、エラストマーは、そのガラス転移温度より高い温度で存在する非晶質ポリマーであり、そのために著しいセグメント運動が可能である。したがって、エラストマーは、周囲温度では、比較的軟質であり、変形可能である。
【００３０】
前記基礎ポリマーは、ポリオレフィンポリマー、好ましくは直鎖状低密度ポリエチレン、好ましくはエテン−１−オクテンコポリマー、および／またはメタロセンポリオレフィンポリマーである。
【００３１】
本発明に関するメタロセンポリマーは、分子量分布が狭く、分子構造が均一なポリマーを生成するメタロセン触媒、好ましくはシングルサイトメタロセン触媒を使用して生成されたポリマーであり、そのため、ポリマー中のモノマーの順序と配向および分岐の量とタイプが各高分子鎖において実質的に同じである。狭い分子量分布および均一な分子構造により、従来のポリマーに可能ではない性質を有するメタロセン触媒によるポリマーを提供し、特定の用途に特別に調整された特有の性質を有するポリマーの製造が可能になる。所望の分子量分布および分子構造は、重合条件において適切なメタロセン触媒を選択することによって得られる。本発明に関する「メタロセン触媒」という用語は、広く理解されるものとする。２つのシクロペンタジエニル部分を有する典型的なメタロセン錯体に加えて、束縛構造触媒（いわゆる、ＤＯＷ−触媒）などの１つだけ（またさらには３つ以上の）シクロペンタジエニル部分を有する錯体も包含されるものとする。ここに用いた「シクロペンタジエニル部分」という用語は、置換シクロペンタジエニル部分であって、置換基がどの種類のものであっても差し支えなく、縮合環系も包含する、置換シクロペンタジエニル部分も包含することが当業者には明白である。これに関連して、シクロペンタジエニル部分は、どの適切なη5−配位子として理解してもよい。好ましくは（またその調製の上述した機構のために）、メタロセン触媒によるポリマーは、直鎖状低密度ポリエチレン（ＬＬＤＰＥ）である。
【００３２】
本発明の関するポリオレフィンは、モノマーとしての単純なオレフィン（一般式ＣnＨ2nのアルケン）から生成された任意の部類のポリマーである。ポリオレフィンコポリマーも包含されるものとする。
【００３３】
コポリマーは、２つ以上の異なるモノマー単位を有するポリマーとして理解するものとする。
【００３４】
前記改質ポリマーが、エチレン−ブチルアクリレート／酢酸ビニルコポリマー、触媒作用を受けたエラストマー(catalysed elastomers)またはそれらの混合物をさらに含むことが好ましい。
【００３５】
ブロックコポリマーは、異なる重合モノマーのブロックから製造された特別な種類のコポリマーである。
【００３６】
スチレンブロックコポリマー（スチレン系ブロックコポリマー）が、ポリスチレン−ブロック−ポリオレフィン、好ましくは、必要に応じて水素化された、ポリスチレン−ブロック−ポリブタジエン−ブロック−ポリスチレン、またはポリスチレン−ブロック−ポリ（エチレン−ＲＡＮ−ブチレン）−ブロック−ポリスチレン（ＲＡＮは、エチレンとブチレンのランダム分布を意味する）であることがさらに好ましい。
【００３７】
さらに好ましい実施の形態において、補強剤がポリエチレンワックスまたはフィッシャー・トロプシュ・ワックスである。
【００３８】
補強剤が、パラフィン油、ナフテン油、ポリブタジエン、二塩基性エステル、ポリオールまたはそれらの混合物を含むことがさらに好ましい。
【００３９】
フィッシャー・トロプシュ・ワックスは、飽和非分岐炭化水素を実質的に含有する。分岐鎖の程度は特に小さい。線状構造は、高融点、低粘度および高硬度などの、フィッシャー・トロプシュ・ワックスの所望の性質に伴う、本質的特徴の内の１つである。
【００４０】
本発明に関する二塩基性エステルは、ジカルボン酸のエステルである。
【００４１】
前記安定剤が、光安定剤、好ましくは立体障害フェノール系酸化防止剤および／または立体障害アミン、最も好ましくはペンタエリトリトールテトラキス（３−（３，５−ジ−ｔｅｒｔ−ブチル−４−ヒドロキシフェニル）プロピオネート）であることが好ましい。
【００４２】
一般に、安定剤は、ポリマー中に含まれた場合、例えば、ポリマーの光酸化により生じる、酸化、鎖の開裂、制御されない組換えおよび架橋反応などの様々な作用を防ぐ化合物である。したがって、光安定剤は、電磁放射線、特に光に曝露された時に伴う作用を避けるために使用すべき化合物と理解すべきである。
【００４３】
前記課題は、少なくとも２つのパッケージおよびホットメルト接着剤を実質的に含むパックであって、各パッケージが接着によって少なくとも１つの他のパッケージに連結されており、その接着はホットメルト接着剤により行われ、そのホットメルト接着剤が本発明の使用について定義されたホットメルト接着剤である、パック、好ましくはマルチパックにより、さらに解決される。
【００４４】
本発明のパックは、ここに定義されたホットメルト接着剤を使用することにより、一緒に接着された２つ以上のパッケージから実質的に構成される。実質的に含むとは、スリーブ包装用シュリンクフイルムまたは段ボール用オーバーラップなどの、パッケージのマルチパック配置を構築するための他の手段が必要ないことと理解するものとする。それにもかかわらず、装飾目的などのためのそのような材料の存在は排除されない。同様に、他の装飾要素、ブランド、ラベル、または別の課題などを解決するための技術手段は排除される。
【００４５】
パックにおけるパッケージが、食品パッケージ、好ましくは食品容器、より好ましくはボトルであることが好ましい。
【００４６】
前記課題は、ホットメルト接着剤であって、０．７９０〜１．２ｇ／ｃｍ3の密度、１５〜４０００ｇ／分のメルトフローインデックス（２００℃で１ｋｇ）、ＡＳＴＭ  Ｄ３２３６（１９９９）にしたがって、錘ＳＣ−４−２７を備えたＢｒｏｏｋｆｉｅｌｄ  ＲＶＴ粘度計を使用することによって測定された、２００センチポアズと１０，０００センチポアズの間、好ましくは１１，０００センチポアズ、好ましくは１０，０００センチポアズの１６０℃での粘度、ＡＳＴＭ  Ｄ２２４０にしたがう２３℃での１５Ａと７０Ａの範囲にあるショア硬度、および４０℃超かつ１５８℃以下の、ＡＳＴＭ  Ｅ２８により測定した軟化点を有するホットメルト接着剤によって、さらに解決される。
【００４７】
ホットメルト接着剤化合物が、先に定義した成分を含む、本発明のホットメルト接着剤混合物から得られることが好ましい。ホットメルト接着剤がブレンドにより得られることがより好ましい。
【００４８】
本発明のホットメルト接着剤混合物および／または本発明のホットメルト接着剤が、−２０℃から５０℃で比較的横ばい状態の弾性率、極めて良好な熱安定性、約−３２℃のＴｇ、１００℃超のかぶり温度(fogging temperature)、１１０℃での２時間後の０．１０％超の低揮発性成分、約７００〜４０００ｍＰａ・ｓの１６０℃での粘度、またはそれらの組合せを有することが最も好ましい。
【００４９】
本発明に関して、本発明のホットメルト接着剤混合物の極めて良好な熱安定性は、接着剤がＡＳＴＭ  Ｅ３８９５−９８にしたがって決定して、１５０℃で、１２分以上、好ましくは１２．２８分以上の酸化還元時間を有するときに、提供される。
【００５０】
本発明に関して、ホットメルト接着剤は、揮発分放出が、ＡＳＴＭ  Ｅ５９５−９３にしたがって、百分率で測定して、０．１％以下である場合、揮発性成分が少ない。このようにして、接着剤の塗布中に低分子量炭化水素による基体の被覆またはかぶりが避けられる。
【００５１】
好ましい実施の形態において、本発明のホットメルト接着剤混合物および／または本発明のホットメルト接着剤は、高レベルの結合力、耐熱性、幅広い周囲条件における運送および貯蔵中の好ましくは飲料および／または食品容器への良好な接着力を有する。それと同時に、マルチパック（ホットメルト接着剤により接着された複数のパックを意味する）が消費者に届いたときに、ホットメルト接着剤の特定の性質により、消費者が容器を容易に分離して、容器の内容物を個別に消費することができる。
【００５２】
本発明に関する「良好な接着力」は、結合されたパッケージの確実な貯蔵と輸送を可能にするだけでなく、過度の体力や器具を必要とせずに、パッケージを分離できる、結合されたパッケージ間の接着力であることを意味する。引き剥がし粘着力（１８０°）法またはループタック（２３℃）法により決定して、１５Ｎ／２５ｍｍ以下の接着力が特に好ましい。１０Ｎ／２５ｍｍ以下の接着力がさらにより好ましく、５Ｎ／２５ｍｍ以下が特に好ましい。
【００５３】
前記目的は、二次／外部パッケージを使用せずに、自動塗布プロセスにおいて様々な商品のパックを形成するために、特に、飲料または食品の多数の容器を接着するための、ホットメルト接着剤混合物および／またはホットメルト接着剤の本発明の使用によっても解決される。
【００５４】
ここに述べた接着剤混合物は、消費者が分離を望むまで、容器を一緒に保持するのに十分な耐久性および接着力を提供するように注意深く設計され構成されている。
【００５５】
前記課題は、二次／外部パッケージを使用せずに、自動塗布プロセスにおいて様々な商品のパックを形成するために、飲料または食品の多数の容器を接着するための、先に定義したホットメルト接着剤混合物の本発明の使用によってさらに解決される。
【００５６】
非常に好ましい実施の形態において、本発明のホットメルト混合物は：
ａ）５５℃から１５０℃の環球法による軟化点を有し、典型的に、Ｂｒｏｏｋｆｉｅｌｄ粘度計を使用して測定して、１３０００センチポアズ（２０グラム／ｃｍ・秒）以下の３５０°Ｆ（１７７℃）での粘度を有する、エテン−１−オクテンコポリマーとして一般に知られている、メタロセンポリオレフィンポリマーからなる基礎ポリマー成分。この生成物の市販の公知の例に、ポリマー含有量が５０〜８５質量部である、Ｄｏｗ  ＡｆｆｉｎｉｔｙシリーズのＰＯＰポリマーがある。
ｂ）Ａ−Ｂ−Ａ型水素化スチレンブタジエンコポリマーのブレンド（ＣＡＳ番号６６０７０−５８−４）を含む改質ポリマー／ゴム。この生成物の市販の公知の例は、Ｋｒａｔｏｎ  Ｇシリーズのポリマーである。
ｃ）典型的に（好ましくは）ＰＥ（ポリエチレン）ワックス（ＣＡＳ番号９００２−８８−４）および／またはフィッシャー・トロプシュ合成経路により生成されたワックス（ＣＡＳ番号８００２−７４−２）である補強ワックス成分。これらの生成物の市販の公知の例に、Ｍａｒｃｕｓ２００シリーズおよびＳａｓｏｌ  Ｈ１がある。
（ｄ）立体障害フェノール系酸化防止剤および／またはヒンダードアミン光安定剤（ＣＡＳ番号６６８３−１９−８）を含む安定剤成分。
の混合物から達成される。
【００５７】
本発明の効果を、下記に詳細に述べる化合物の相互作用に遡ってもよい。しかしながら、このむしろ科学的議論は、本発明の範囲にどのような制限効果も持たずに、本発明の理解を容易にするためであると単に理解するものとする。
【００５８】
基礎ポリマー、好ましくはメタロセンオレフィンコポリマー／ポリオレフィンエラストマー系ホットメルト接着剤および補強剤（ワックスブレンド）と共に、本発明の改質ポリマー、好ましくはＡ−Ｂ−Ａ型水素化スチレンブタジエンブロックコポリマーを使用すると、特有の望ましい性質が接着剤混合物に与えられる。
【００５９】
基礎ポリマー、好ましい実施の形態においては、メタロセンオレフィン／ポリオレフィンエラストマー系ホットメルト接着剤だけでは、所望の温度範囲で塗布を行うのに、引張強度および弾性が十分ではない。
【００６０】
したがって、その接着剤の引張強度および弾性を向上させるために、改質ポリマー、好ましくはＡ−Ｂ−Ａ型水素化スチレンブタジエンブロックコポリマーを含めることを決定した。Ｋｒａｔｏｎ  Ｇは、おそらく飽和中間ブロックを含むために、非常に相溶性であるので、メタロセン／ポリオレフィンエラストマー系ホットメルト接着剤と共に、Ｋｒａｔｏｎ  Ｇを使用することは、特に革新的である。
【００６１】
混合物のこの成分は、容器に対するホットメルトの接着力を減少させて、容器を所望のときに分離できるようにする働きをするとも考えられている。
【００６２】
前記補強剤の使用は、ブレンドの粘度を正確なレベルに調節して、塗布中の正確な流動特性を与えると考えられている。
【００６３】
ホットメルト接着剤の本発明の使用に伴うさらなる利点は、高い素地強度（高い粘着性）、圧縮サイクル中の迅速な硬化および非常に安定な粘度である。
【００６４】
利益(mileage)を増加させられる明白な利点（他のホットメルトと比べてホットメルトのより少ない消費は明らかな恩恵である）。
【００６５】
しかしながら、大躍進は、補強剤が粘度を調節しつつ、改質ポリマー／ゴムが弾性および引張強度を与えるので、三成分の相互作用であると思われる。
【００６６】
意外なことに、本発明の混合物および化合物の本発明の使用には、消費者が容易に分離できる安定なマルチパックを提供しつつ、本発明のマルチパック構成のパックにおけるパッケージの量が大幅に減少するという利点があることが分かった。
【００６７】
塗布の性質のために、名付けられた成分の各々は、所望の性質を達成するために、ただ１つの成分または成分のブレンドから構成されてよい。
【００６８】
このホットメルト接着剤は、遊星型、ｚ翼またはリボン型の加熱混合容器内でブレンドすることによって製造することができる。処理中の熱劣化を避けるために、容器の壁に熱を均一に印加しなければならない。処理温度は１００〜１６０℃の範囲にある。空気の取り込みを避けるために、ブレンドプロセス中に真空に引くべきである。そのホットメルト接着剤は、中程度の剪断速度を使用して、バレルが加熱された一軸または二軸スクリュー押出機を使用しても、調製することができる。
【００６９】
しかしながら、大躍進は、補強剤が粘度を調節しつつ、改質ポリマー／ゴムが弾性および引張強度を与えるので、三成分の相互作用である。
【００７０】
本発明は、二次／外部パッケージを使用せずに、自動塗布プロセスにおいて様々な商品のパックを形成するために、飲料または食品の多数の容器の一時的結合、付着および照合のためのホットメルト接着剤混合物の使用に関する。
【００７１】
接着剤は、自動化ノズル、ホイールまたは任意の他の適切な方法によって、容器に直接または間接的に施される。
【００７２】
容器は、消費者に届いた際に、使用前に、お互いから分離することができる。容器表面上の接着剤は、再生利用を支援するために機械的手段によって除去できる。
【実施例】
【００７３】
本発明によるホットメルト接着剤組成物をいくつか調製した。それらの組成物の全ては、ＰＥＴパッケージの接続に関して、引き剥がし粘着力（１８０°）またはループタック（２３℃）により決定して、１５Ｎ／２５ｍｍ以下の良好な接着力を特色とした。
【００７４】
例示の組成が下記の表２に示されている本発明によるホットメルト接着剤を、その組成と性質が表１に纏められている従来技術から公知の接着剤と比較した。
【００７５】
下記の結果から明らかなように、本発明によるホットメルト接着剤は、本発明の使用において優れた性質を特色とする。
【００７６】
【表１】
0006425179.tif 000002
【００７７】
【表２】
0006425179.tif 000003
【００７８】
ここに列挙された全ての文献は、その全てが引用により含まれる。
【００７９】
先の説明および／または特許請求の範囲に開示された特徴は、別々と、その任意の組合せの両方で、本発明をその様々な形態で実現するための構成要素であろう。